(57)【特許請求の範囲】
【請求項１】
ＰＶＣ用グリース／テルペンチン系液状カルシウム−亜鉛複合体熱安定剤を調製するための方法であって、
グリース／テルペンチン系複合体二塩基酸を調製する工程１：２２．６〜１４１ｐｂｗの工業用脂肪酸と３０．２ｐｂｗのテルペンチンとを事前混合し、プロモーターおよび触媒を、工業用脂肪酸およびテルペンチンの全質量の２０％〜５０％および１％〜５％の投与量でそれぞれ添加し、０．４〜１ＭＰａの圧力を保持し、攪拌して２００〜２８０℃まで加熱し、３〜６時間反応させ、その後加熱を停止して１００℃未満の温度まで冷却し、系のｐＨを７に調節し、濾過し、水洗し、２３０〜２８０℃／１〜２ｍｍＨｇの条件下で蒸留することによって未反応テルペンチンおよび脂肪酸を除去する工程であって、蒸留フラスコ内に残った混合物がグリース／テルペンチン系複合体二塩基酸であり、
グリース／テルペンチン系複合体二塩基酸塩を調製する工程２：前記工程１で得られたグリース／テルペンチン系複合体二塩基酸と酸化亜鉛との比が１：０．８〜１（モル：モル）となり、かつ前記工程１で得られたグリース／テルペンチン系複合体二塩基酸とカルシウム塩との比が１：０．８〜１（モル：モル）となるように設定し、そのグリース／テルペンチン系複合体二塩基酸およびグリース／テルペンチン系複合体二塩基酸の質量の５０％〜１００％の投与量の溶媒を反応フラスコに添加し、均質な状態になるまで攪拌し、前記酸化亜鉛を添加し、８０〜１５０℃まで加熱し、０．５〜４時間還流させ、１〜２ｍｍＨｇの真空度で蒸留することによって溶媒を除去し、それにより、グリース／テルペンチン系複合体二塩基酸亜鉛塩を得ることに加えて、さらに前記グリース／テルペンチン系複合体二塩基酸およびグリース／テルペンチン系複合体二塩基酸の質量の５０％〜１００％の投与量の溶媒を反応フラスコに添加し、均質な状態になるまで攪拌し、前記カルシウム塩を添加し、８０〜１５０℃まで加熱し、０．５〜４時間還流させ、１〜２ｍｍＨｇの真空度で蒸留することによって溶媒を除去し、それにより、グリース／テルペンチン系複合体二塩基酸カルシウム塩を得る工程であって、前記カルシウム塩が水酸化カルシウムまたは酸化カルシウムであり、
ＰＶＣ用グリース／テルペンチン系液状カルシウム−亜鉛複合体熱安定剤を調製する工程３：前記工程２で得られたグリース／テルペンチン系複合体二塩基酸カルシウム塩とグリース／テルペンチン系複合体二塩基酸亜鉛塩とをそれぞれ５〜２：１の質量比で混合し、混合物をエポキシ大豆油、流動パラフィンおよび亜リン酸エステルとともに反応フラスコに添加し、８０℃〜１５０℃で１〜６時間保持することによりグリース／テルペンチン系複合体二塩基酸塩を溶解し、その後、酸化防止剤およびβ−ジケトンを順に添加して３０分保持し、その後、６０℃まで冷却し、濾過することによって環境に優しいグリース／テルペンチン系液状カルシウム−亜鉛複合体熱安定剤を得る工程であって、成分の含有量を質量パーセントで計算すると、グリース／テルペンチン系複合体二塩基酸塩が３０％〜４５％、亜リン酸エステルが１０％〜２５％、酸化防止剤が０％〜５％、β−ジケトンが０％〜３％、流動パラフィンが１％〜５％、およびエポキシ大豆油が２２％〜５０％である、
工程を含む方法。
【請求項２】
工程２におけるグリース／テルペンチン系複合体二塩基酸塩を調製するプロセスにおいて、溶媒が、９０〜１２０℃の沸点を有する高沸点石油エーテル、プロピレングリコールモノメチルエーテルおよび１，４−ジオキサンの任意の１または２から選択される、請求項１に記載のＰＶＣ用グリース／テルペンチン系液状カルシウム−亜鉛複合体熱安定剤を調製するための方法。
【請求項３】
酸化防止剤が、トリス（２，４−ジ−ｔｅｒｔ−ブチルフェニル）ホスファイト、ビス（２，４−ジ−ｔｅｒｔ−ブチルフェニル）ペンタエリトリトールジホスファイト、ビス（２，４，６−トリ−ｔｅｒｔ−ブチルフェニル）ペンタエリトリトールジホスファイト、テトラ（２，４−ジ−ｔｅｒｔ−ブチルフェニル−４，４’−ビフェニレン）ジホスホナイトおよびジステアリルペンタエリトリトールジホスファイトの任意の１以上を任意の混合比で混合した混合物である、請求項１に記載のＰＶＣ用グリース／テルペンチン系液状カルシウム−亜鉛複合体熱安定剤を調製するための方法。
【請求項４】
亜リン酸エステルが、亜リン酸トリフェニル、亜リン酸ジイソオクチルフェニル、トリス（ノニルフェニル）ホスファイト、ビスフェノールＡテトラ（Ｃ１２−１５）ジホスファイト、亜リン酸トリアルキル、亜リン酸フェニルジイソデシルおよび亜リン酸ジフェニルイソデシルの任意の１以上を任意の混合比で混合した混合物である、請求項１に記載のＰＶＣ用グリース／テルペンチン系液状カルシウム−亜鉛複合体熱安定剤を調製するための方法。
【請求項５】
β−ジケトンが、ジベンゾイルメタン、ステアロイルベンゾイルメタン、カルシウムジベンゾイルメタン、アセチルアセトンおよびジヒドロ酢酸の任意の１以上を任意の混合比で混合した混合物である、請求項１又は４に記載のＰＶＣ用グリース／テルペンチン系液状カルシウム−亜鉛複合体熱安定剤を調製するための方法。
【請求項６】
触媒が、三酸化アルミニウム、炭酸リチウム、強酸陽イオン樹脂または酢酸マンガンである、請求項１に記載のＰＶＣ用グリース／テルペンチン系液状カルシウム−亜鉛複合体熱安定剤を調製するための方法。
【請求項７】
プロモーターが、活性粘土またはモンモリロナイトである、請求項１に記載のＰＶＣ用グリース／テルペンチン系液状カルシウム−亜鉛複合体熱安定剤を調製するための方法。
【発明の詳細な説明】
【技術分野】
【０００１】
本発明は、プラスチック添加物の分野に属し、特に、高い熱安定性を有するＰＶＣ用グリース／テルペンチン系液状カルシウム−亜鉛複合体熱安定剤に関する。
【背景技術】
【０００２】
塩化ポリビニル（ＰＶＣ）は、ポリエチレンの次によく用いられる合成樹脂であり、建築、通信、輸送、電子、化学および包装産業などで広く用いられる。ＰＶＣは熱安定性に乏しく、かつ、軟化温度と分解温度の差が小さいため、加工が難しいという事実に起因して、熱安定性を向上するために、ＰＶＣプロセス中に熱安定剤を適量添加しなければならない。
【０００３】
現在、市販されている熱安定剤としては主に、鉛安定剤、カルシウム−亜鉛安定剤および有機スズ安定剤などがあげられる。長い間、鉛塩およびバリウム−カドミウム塩安定剤は、値段が安くかつ高性能であることから、国内外のＰＶＣ熱安定剤市場を独占してきた。しかしながら、鉛塩およびバリウム−カドミウム塩などの重金属塩は人体および環境に対して毒性である。有機スズ系非毒性熱安定剤は、顕著な熱安定性効率および透明性を有するが、高い費用、深刻な異臭、短いコンゴーレッド耐熱時間、硬化汚染などの非常に多くの欠点も有している。対照的に、カルシウム−亜鉛複合体熱安定剤は、異臭がなく、広範な利用可能性を有し、特殊な開発のために容易に使用でき、かつ、高いコストパフォーマンスを有するため、開発潜在能力がより高い。
【０００４】
カルシウム−亜鉛複合体熱安定剤は、形態に応じて、固体状、液状、ペースト状に分けられる。現在、これらの安定剤は主に固体状で市販されており、液状熱安定剤は主に柔軟で透明なＰＶＣ製品のプロセスに使用され、ペースト状熱安定剤は、それらの性能が安定しないことや費用の要因などのために大規模には開発されていない。しかしながら、液状熱安定剤は、塵を発生せず、加工の際に測定および使用しやすく、かつ、処方は柔軟に調節できる。よって、液状熱安定剤は、それらの性能が更に改良されて利用可能性を更に広げる場合、広範な市場可能性を確かに有する。
【０００５】
現在、市販されている液状カルシウム−亜鉛複合体熱安定剤の大半は、溶媒を多量に含有し、これら安定剤に使用される有機酸の大半は石油資源から得られる。故に、安定剤の価格は、石油の価格が上がるにつれて上昇する。中国において、非可食性植物油の年間収量はほぼ４００万トンであり、テルペンチンの年間収量はおよそ８００，０００トンを超える。グリース類は、オレイン酸、リノール酸およびリノレン酸などの不飽和脂肪酸を多量に含有し、それらは、ハロゲン化、硫酸化、スルホン化、酸化、水素化、脱酸素化、異性化、重合および熱分解などの様々な化学反応を有し得る。テルペンチンの主要成分は、一酸である三環性ジテルペン樹脂酸と、２つの二重結合を構造内に含有する三環性フェナントレン骨格との混合物である。アビエチン樹脂酸は、樹脂酸中の二重結合およびカルボキシル基ならびに樹脂酸の異性化特性により化学修飾することができる。本研究は、新規グリース／テルペンチン系液状複合体熱安定剤を開発するための原料として工業用脂肪酸（グリース誘導体）およびテルペンチンを利用するものであり、最先端の科学研究である。エネルギー不足および環境汚染が深刻さを増すにつれ、再生可能なバイオマス資源を開発し、かつ、利用することがますます急務となる。グリース／テルペンチン系カルシウム−亜鉛複合体熱安定剤の適用に関する基本的研究は、資源選択、材料特性および生産費用の点で科学的にきわめて重要である。
【発明の概要】
【発明が解決しようとする課題】
【０００６】
技術的課題：市販されている大半の液状カルシウム−亜鉛複合体熱安定剤が溶媒を多量に含有し、これら安定剤で使用される大半の有機酸が石油資源から得られるものであるという現在の状況に対処するために、本発明は、工業用脂肪酸およびテルペンチンを原料として使用して、有機溶媒を含まない、低価格、環境保護および高性能などの利点を有するグリース／テルペンチン系液状カルシウム−亜鉛複合体熱安定剤を調製するための方法を提供する。
【課題を解決するための手段】
【０００７】
技術的方策
ＰＶＣ用グリース／テルペンチン系液状カルシウム−亜鉛複合体熱安定剤を調製するための方法であって、
ディールス・アルダー反応によりグリース／テルペンチン系複合体二塩基酸を調製する工程１：２２．６〜１４１重量部（ｐｂｗ）の工業用脂肪酸と３０．２ｐｂｗのテルペンチンとを事前混合し、プロモーターおよび触媒を、工業用脂肪酸およびテルペンチンの全質量の２０％〜５０％および１％〜５％の投与量でそれぞれ添加し、０．４〜１ＭＰａの圧力を保持し、攪拌して２００〜２８０℃まで加熱し、３〜６時間反応させ、その後加熱を停止して１００℃未満の温度まで冷却し、系のｐＨを７に調節し、濾過し、水洗し、２３０〜２８０℃／１〜２ｍｍＨｇの条件下で蒸留することによって未反応テルペンチンおよび脂肪酸を除去する工程であって、蒸留フラスコ内に残った混合物がグリース／テルペンチン系複合体二塩基酸であり、
グリース／テルペンチン系複合体二塩基酸塩を調製する工程２：工程１で得られたグリース／テルペンチン系複合体二塩基酸と酸化亜鉛との比が１：０．８〜１（モル：モル）となり、かつ工程１で得られたグリース／テルペンチン系複合体二塩基酸とカルシウム塩との比が１：０．８〜１（モル：モル）となるように設定し、そのグリース／テルペンチン系複合体二塩基酸およびグリース／テルペンチン系複合体二塩基酸の質量の５０％〜１００％の投与量の溶媒を反応フラスコに添加し、均質な状態になるまで攪拌し、酸化亜鉛を添加し、８０〜１５０℃まで加熱し、０．５〜４時間還流させ、１〜２ｍｍＨｇの真空度で蒸留することによって溶媒を除去し、それにより、グリース／テルペンチン系複合体二塩基酸亜鉛塩を得ることに加えて、さらにグリース／テルペンチン系複合体二塩基酸およびグリース／テルペンチン系複合体二塩基酸の質量の５０％〜１００％の投与量の溶媒を反応フラスコに添加し、均質な状態になるまで攪拌し、カルシウム塩を添加し、８０〜１５０℃まで加熱し、０．５〜４時間還流させ、１〜２ｍｍＨｇの真空度で蒸留することによって溶媒を除去し、それにより、グリース／テルペンチン系複合体二塩基酸カルシウム塩を得る工程であって、カルシウム塩が水酸化カルシウムまたは酸化カルシウムであり、
ＰＶＣ用グリース／テルペンチン系液状カルシウム−亜鉛複合体熱安定剤を調製する工程３：工程２で得られたグリース／テルペンチン系複合体二塩基酸カルシウム塩とグリース／テルペンチン系複合体二塩基酸亜鉛塩とをそれぞれ５〜２：１の質量比で混合し、混合物をエポキシ大豆油、流動パラフィンおよび亜リン酸エステルとともに反応フラスコに添加し、８０℃〜１５０℃で１〜６時間保持することによりグリース／テルペンチン系複合体二塩基酸塩を溶解し、その後、酸化防止剤およびβ−ジケトンを順に添加して３０分保持し、その後、６０℃まで冷却し、濾過することによって環境に優しいグリース／テルペンチン系液状カルシウム−亜鉛複合体熱安定剤を得る工程であって、成分の含有量を質量パーセントで計算すると、グリース／テルペンチン系複合体二塩基酸塩が３０％〜４５％、亜リン酸エステルが１０％〜２５％、酸化防止剤が０％〜５％、β−ジケトンが０％〜３％、流動パラフィンが１％〜５％、およびエポキシ大豆油が２２％〜５０％である、
工程を含む方法。
【０００８】
工程２におけるグリース／テルペンチン系複合体二塩基酸塩を調製するプロセスにおいて、溶媒は、９０〜１２０℃の沸点を有する高沸点石油エーテル、プロピレングリコールモノメチルエーテルおよび１，４−ジオキサンの任意の１または２から選択される。
【０００９】
酸化防止剤は、トリス（２，４−ジ−ｔｅｒｔ−ブチルフェニル）ホスファイト、ビス（２，４−ジ−ｔｅｒｔ−ブチルフェニル）ペンタエリトリトールジホスファイト、ビス（２，４，６−トリ−ｔｅｒｔ−ブチルフェニル）ペンタエリトリトールジホスファイト、テトラ（２，４−ジ−ｔｅｒｔ−ブチルフェニル−４，４’−ビフェニレン）ジホスホナイトおよびジステアリルペンタエリトリトールジホスファイトの任意の１以上を任意の混合比で混合した混合物である。
【００１０】
亜リン酸エステルは、亜リン酸トリフェニル、亜リン酸ジイソオクチルフェニル、トリス（ノニルフェニル）ホスファイト、ビスフェノールＡテトラ（Ｃ１２−１５）ジホスファイト、亜リン酸トリアルキル、亜リン酸フェニルジイソデシルおよび亜リン酸ジフェニルイソデシルの任意の１以上を任意の混合比で混合した混合物である。
【００１１】
β−ジケトンは、ジベンゾイルメタン、ステアロイルベンゾイルメタン、カルシウムジベンゾイルメタン、アセチルアセトンおよびジヒドロ酢酸の任意の１以上を任意の混合比で混合した混合物である。
【００１２】
触媒は、三酸化アルミニウム、炭酸リチウム、強酸陽イオン樹脂または酢酸マンガンである。
【００１３】
プロモーターは、活性粘土またはモンモリロナイトである。
【００１４】
有利な効果：
（１）本発明で調製されるグリース／テルペンチン系複合体二塩基酸塩は、グリースの軟性セグメントと、テルペンチンの剛性縮合環構造とを一体化させたものであり、それにより、より高い熱安定性および靱性を備えるＰＶＣ製品を付与する。本発明により調製されるグリース／テルペンチン系液状カルシウム−亜鉛複合体熱安定剤は優れた熱安定性を有し、これは市販の液状カルシウム−亜鉛複合体熱安定剤の熱安定性に匹敵する。
【００１５】
（２）本発明により調製されるグリース／テルペンチン系液状カルシウム−亜鉛複合体熱安定剤は有機溶媒を含有しないので、ＰＶＣ調製プロセスにおける環境汚染を低減し、かつ、環境保護の利点を有する。
【００１６】
（３）石油資源がますます不足しているという現在の状況下で、植物油やテルペンチンなどの再生可能資源を原料として利用することは、石油資源の消費を減らし、緑の環境保護および持続可能な開発に対する要件を満たす。
【００１７】
（４）本発明は、プロセスが単純で反応条件が穏やかな、グリース／テルペンチン系複合体二塩基酸塩を直接的に調製する一工程プロセスを採用している。
【図面の簡単な説明】
【００１８】
【図１】図１はグリース／テルペンチン系二塩基酸亜鉛塩の広角および小角ＸＲＤスペクトル写真を示し、図１ａは広角ＸＲＤスペクトル写真であり、図１ｂは小角ＸＲＤスペクトル写真である。
【図２】図２はグリース／テルペンチン系二塩基酸カルシウム塩の広角および小角ＸＲＤスペクトル写真を示し、図２ａは広角ＸＲＤスペクトル写真であり、図２ｂは小角ＸＲＤスペクトル写真である。
【図３】図３はグリース／テルペンチン系二塩基酸、グリース／テルペンチン系二塩基酸カルシウム塩およびグリース／テルペンチン系二塩基酸亜鉛塩の赤外線スペクトルを示す。
【図４】図４は本発明のグリース／テルペンチン系液状カルシウム−亜鉛複合体熱安定剤、輸入された液状カルシウム−亜鉛複合体熱安定剤および市販されている国産の液状カルシウム−亜鉛複合体熱安定剤のトルク・レオロジー曲線を示す。
【発明を実施するための形態】
【００１９】
本文書に包含されない全ての部分は、従来技術のものと同じであるか、または従来技術の技法を用いて実施可能である。以下に、本発明の好ましい実施形態を詳細に説明する。しかしながら、本発明は以下の実施形態に限定されない。当該実施形態に基づいてなされる非実質的な改良はいずれも本発明の保護範囲に入るものと認められる。
【００２０】
本発明に記載される金属石鹸は、金属のグリース／テルペンチン系複合体二塩基酸塩を指す。
【００２１】
実施例１
（１）２８２ｇの工業用脂肪酸および３０２ｇのテルペンチン、当該工業用脂肪酸およびテルペンチンの全質量の４％である触媒三酸化アルミニウム、および当該工業用脂肪酸およびテルペンチンの全質量の５０％であるプロモーター活性白土（atlapulgite）を、攪拌装置および温度計を備えるオートクレーブ内に添加し、０．５ＭＰａの圧力で保持し、攪拌して２００℃まで加熱し、６時間反応させ、その後加熱を停止し、８０℃まで冷却する。系のｐＨを７に調節し、濾過し、水洗し、その後２３０℃／１〜２ｍｍＨｇの条件下で蒸留して未反応テルペンチンおよび脂肪酸を除去する。それにより、蒸留フラスコ内に残った混合物は、グリース／テルペンチン系複合体二塩基酸である。
【００２２】
（２）１ｍｏｌのグリース／テルペンチン系複合体二塩基酸、当該グリース／テルペンチン系複合体二塩基酸の質量の４０％の投与量のプロピレングリコールモノメチルエーテル、および当該グリース／テルペンチン系複合体二塩基酸の質量の５０％の投与量の１，４−ジオキサンを反応フラスコに添加し、均質な状態になるまで攪拌し、１ｍｏｌの酸化亜鉛を添加し、およそ３．５時間１００℃で保持し、その後１〜２ｍｍＨｇの真空度で蒸留して高沸点石油エーテルおよび水を除去し、それによりグリース／テルペンチン系複合体二塩基酸亜鉛塩を得る。
【００２３】
（３）１ｍｏｌのグリース／テルペンチン系複合体二塩基酸、当該グリース／テルペンチン系複合体二塩基酸と同重量の高沸点石油エーテルを反応フラスコに添加し、均質な状態になるまで攪拌し、１ｍｏｌの水酸化カルシウムを添加し、およそ３時間１２０℃で保持し、その後１〜２ｍｍＨｇの真空度で蒸留して高沸点石油エーテルおよび水を除去し、それによりグリース／テルペンチン系複合体二塩基酸カルシウム塩を得る。
【００２４】
（４）１０ｇのグリース／テルペンチン系複合体二塩基酸亜鉛塩、３０ｇのグリース／テルペンチン系複合体二塩基酸カルシウム塩、４０ｇのエポキシ大豆油、２ｇの流動パラフィンおよび１５ｇの亜リン酸トリフェニルを反応フラスコに添加し、５時間９０℃で保持して混合物を溶解し、その後、２ｇのビス（２，４，６−トリ−ｔｅｒｔ−ブチルフェニル）ペンタエリトリトールジホスファイトおよび１ｇのステアロイルベンゾイルメタンを順に添加し、３０分保持し、６０℃まで冷却して濾過することにより、茶色い透明な液体、すなわち、ＰＶＣ用グリース／テルペンチン系液状カルシウム−亜鉛複合体熱安定剤を得る。
【００２５】
本例の調製プロセスにおける中間生成物であるグリース／テルペンチン系二塩基酸亜鉛塩およびグリース／テルペンチン系二塩基酸カルシウム塩のＸＲＤスペクトル写真を図１および図２に示す。一般的に言えば、非結晶性サンプルの回折スペクトルは、１（または２）の広範な拡散／ピークを呈するが、結晶性サンプルの回折スペクトルは一連の鋭い回折ピークを呈する。調製されたグリース／テルペンチン系複合体二塩基酸亜鉛塩の回折ピークは明白に広がり、かつ、拡散した回折ピークを呈するが、このことは、グリース／テルペンチン系複合体二塩基酸亜鉛塩が非結晶状態であることを示している。調製されたグリース／テルペンチン系複合体二塩基酸カルシウム塩のＸＲＤスペクトル写真は、非結晶性の拡散したピークと鋭い回折ピークの両方を有しており、このことは、グリース／テルペンチン系複合体二塩基酸カルシウム塩中に結晶状態と非結晶状態とが共存することを示している。
【００２６】
本例の調製プロセスにおける中間生成物であるグリース／テルペンチン系二塩基酸、グリース／テルペンチン系二塩基酸カルシウム塩およびグリース／テルペンチン系複合体二塩基酸亜鉛塩の赤外線スペクトル写真を図３に示す。２９２２ｃｍ−１および２８５２ｃｍ−１でのピークが−ＣＨ３および−ＣＨ２−におけるＣ−Ｈの特徴的な伸縮振動吸収ピークであることが分かる。グリース／テルペンチン系二塩基酸カルシウム塩およびグリース／テルペンチン系二塩基酸亜鉛塩の赤外線スペクトル写真の最も重要な特徴は、１７０１ｃｍ−１でのカルボキシルのＣ＝Ｏの伸縮振動吸収ピークが消失し、一方でカルボキシレートの非対称な伸縮振動ピーク（強いピーク）が１５４６ｃｍ−１および１５７１ｃｍ−１に出現することであり、このことは、酸の塩化反応が起こったことを示している。下記例の調製プロセスにおける中間生成物であるグリース／テルペンチン系二塩基酸、グリース／テルペンチン系二塩基酸カルシウム塩およびグリース／テルペンチン系二塩基酸亜鉛塩の赤外線スペクトルは、実施例１に記載される赤外線スペクトルと本質的には同じであるので、詳述しない。
【００２７】
実施例２
（１）８４６ｇの工業用脂肪酸および３０２ｇのテルペンチン、当該工業用脂肪酸およびテルペンチンの全質量の３％である触媒カルボン酸リチウム、および当該工業用脂肪酸およびテルペンチンの全質量の３０％であるプロモーターモンモリロナイトを、攪拌装置および温度計を備えるオートクレーブ内に添加し、０．４ＭＰａの圧力で保持し、攪拌して２５０℃まで加熱し、４時間反応させ、その後加熱を停止し、８０℃まで冷却する。系のｐＨを７に調節し、濾過し、水洗し、その後２５０℃／１〜２ｍｍＨｇの条件下で蒸留して未反応テルペンチンおよび脂肪酸を除去する。それにより、蒸留フラスコ内に残った混合物は、グリース／テルペンチン系複合体二塩基酸である。
【００２８】
（２）１ｍｏｌのグリース／テルペンチン系複合体二塩基酸、当該グリース／テルペンチン系複合体二塩基酸の質量の５０％の投与量のプロピレングリコールモノメチルエーテル、および当該グリース／テルペンチン系複合体二塩基酸の質量の５０％の投与量の１，４−ジオキサンを反応フラスコに添加し、均質な状態になるまで攪拌し、０．９５ｍｏｌの酸化亜鉛を添加し、およそ３時間１２０℃で保持し、その後１〜２ｍｍＨｇの真空度で蒸留して高沸点石油エーテルおよび水を除去し、それによりグリース／テルペンチン系複合体二塩基酸亜鉛塩を得る。
【００２９】
（３）１ｍｏｌのグリース／テルペンチン系複合体二塩基酸、当該グリース／テルペンチン系複合体二塩基酸の質量の９０％の投与量のプロピレングリコールモノメチルエーテルを反応フラスコに添加し、均質な状態になるまで攪拌し、０．８ｍｏｌの水酸化カルシウムを添加し、３．５時間１００℃で保持し、１〜２ｍｍＨｇの真空度で蒸留して高沸点石油エーテルおよび水を除去し、それによりグリース／テルペンチン系複合体二塩基酸カルシウム塩を得る。
【００３０】
（４）８ｇのグリース／テルペンチン系複合体二塩基酸亜鉛塩、２４ｇのグリース／テルペンチン系複合体二塩基酸カルシウム塩、４５ｇのエポキシ大豆油、２ｇの流動パラフィンおよび１５ｇの亜リン酸ジイソオクチルフェニルを反応フラスコに添加し、３時間１２０℃で保持して混合物を溶解し、その後、４ｇのテトラ（２，４−ジ−ｔｅｒｔ−ブチルフェニル−４，４’−ビフェニレン）ジホスホナイトおよび２ｇのステアロイルベンゾイルメタンを順に添加し、３０分保持し、６０℃まで冷却して濾過することにより、茶色がかった黄色い透明な液体、すなわち、ＰＶＣ用グリース／テルペンチン系液状カルシウム−亜鉛複合体熱安定剤を得る。
【００３１】
実施例３
（１）５６４ｇの工業用脂肪酸および３０２ｇのテルペンチン、当該工業用脂肪酸およびテルペンチンの全質量の５％である触媒強酸陽イオン樹脂、および当該工業用脂肪酸およびテルペンチンの全質量の２０％であるプロモーター活性白土を、攪拌装置および温度計を備えるオートクレーブ内に添加し、１ＭＰａの圧力で保持し、攪拌して２８０℃まで加熱し、３時間反応させ、その後加熱を停止し、７０℃まで冷却する。系のｐＨを７に調節し、濾過し、水洗し、その後２８０℃／１〜２ｍｍＨｇの条件下で蒸留して未反応テルペンチンおよび脂肪酸を除去する。それにより、蒸留フラスコ内に残った混合物は、グリース／テルペンチン系複合体二塩基酸である。
【００３２】
（２）１ｍｏｌのグリース／テルペンチン系複合体二塩基酸、当該グリース／テルペンチン系複合体二塩基酸の質量の５０％の投与量の高沸点石油エーテルを反応フラスコに添加し、均質な状態になるまで攪拌し、０．８ｍｏｌの酸化亜鉛を添加し、およそ０．５時間１５０℃で保持し、その後１〜２ｍｍＨｇの真空度で蒸留して高沸点石油エーテルおよび水を除去し、それによりグリース／テルペンチン系複合体二塩基酸亜鉛塩を得る。
【００３３】
（３）１ｍｏｌのグリース／テルペンチン系複合体二塩基酸、当該グリース／テルペンチン系複合体二塩基酸の質量の８０％の投与量の高沸点石油エーテルを反応フラスコに添加し、均質な状態になるまで攪拌し、０．９ｍｏｌの水酸化カルシウムを添加し、およそ１時間１４０℃で保持し、その後１〜２ｍｍＨｇの真空度で蒸留して高沸点石油エーテルおよび水を除去し、それによりグリース／テルペンチン系複合体二塩基酸カルシウム塩を得る。
【００３４】
（４）７．５ｇのグリース／テルペンチン系複合体二塩基酸亜鉛塩、３７．５ｇのグリース／テルペンチン系複合体二塩基酸カルシウム塩、２７ｇのエポキシ大豆油、１ｇの流動パラフィンおよび２５ｇの亜リン酸フェニルジイソデシルを反応フラスコに添加し、１時間１５０℃で保持して混合物を溶解し、その後、１ｇのトリス−（２，４−ジ−ｔｅｒｔ−ブチルフェニル）ホスファイトおよび１ｇのジベンゾイルメタンを順に添加し、３０分保持し、６０℃まで冷却して濾過することにより、茶色がかった黄色い透明な液体、すなわち、ＰＶＣ用グリース／テルペンチン系液状カルシウム−亜鉛複合体熱安定剤を得る。
【００３５】
実施例４
実施例２で調製した７ｇのグリース／テルペンチン系複合体二塩基酸亜鉛塩および２８ｇのグリース／テルペンチン系複合体二塩基酸カルシウム塩、４５ｇのエポキシ大豆油、４ｇの流動パラフィンおよび１１ｇのトリス（ノニルフェニル）ホスファイトを反応フラスコに添加し、１時間１５０℃で保持して混合物を溶解し、その後、３ｇのビス（２，４−ジ−ｔｅｒｔ−ブチルフェニル）ペンタエリトリトールジホスファイトおよび２ｇのデヒドロ酢酸を順に添加し、３０分保持し、６０℃まで冷却して濾過することにより、茶色い透明な液体、すなわち、ＰＶＣ用グリース／テルペンチン系液状カルシウム−亜鉛複合体熱安定剤を得る。
【００３６】
実施例５
実施例３で調製した７．５ｇのグリース／テルペンチン系複合体二塩基酸亜鉛塩および３７．５ｇのグリース／テルペンチン系複合体二塩基酸カルシウム塩、２２ｇのエポキシ大豆油、５ｇの流動パラフィン、１０ｇの亜リン酸トリフェニルおよび１０ｇの亜リン酸トリアルキルを反応フラスコに添加し、６時間８０℃で保持して混合物を溶解し、その後、３ｇのテトラ−（２，４−ジ−ｔｅｒｔ−ブチルフェニル−４，４’−ビフェニレン）ジホスホナイト、２ｇのジステアリルペンタエリトリトールジホスファイト、２ｇのステアロイルベンゾイルメタンおよび１ｇのカルシウムジベンゾイルメタンを順に添加し、３０分保持し、６０℃まで冷却して濾過することにより、茶色い透明な液体、すなわち、ＰＶＣ用グリース／テルペンチン系液状カルシウム−亜鉛複合体熱安定剤を得る。
【００３７】
実施例６
実施例３で調製した６ｇのグリース／テルペンチン系複合体二塩基酸亜鉛塩および１８ｇのグリース／テルペンチン系複合体二塩基酸カルシウム塩、３５ｇのエポキシ大豆油、２．０ｇの流動パラフィンおよび１４．０ｇの亜リン酸トリフェニルを反応フラスコに添加し、５時間９０℃で保持して混合物を溶解し、その後、６０℃まで冷却して濾過することにより、茶色い透明な液体、すなわち、ＰＶＣ用グリース／テルペンチン系液状カルシウム−亜鉛複合体熱安定剤を得る。
【００３８】
比較例１
市場における主要ブランドの熱安定剤を幾つか選択し、同投与量および同処方の条件下で、本発明で調製された液状カルシウム−亜鉛複合体熱安定剤と比較してそれらの性能を比較する。
【００３９】
0005851629.tif 000002
【００４０】
0005851629.tif 000003
【００４１】
0005851629.tif 000004
【００４２】
静的熱安定性実験：実験群１、比較群１および比較群２の材料をそれぞれ処方に従って均質な状態になるまで混合し、６０．０ｇのサンプルを採取し、トルクレオメーター内でそれぞれ１６５〜１７０℃、３０ｒ／分の回転速度で３分間可塑化し、可塑化された材料を小型フラット加硫機でプレスして厚さ１ｍｍの試験片とする。ＧＢ／Ｔ２９１７．１−２００２に規定されたコンゴーレッド試験法によって１８０℃での生成物の静的熱安定性を調べる。
【００４３】
動的熱安定性実験：実験群１、比較群１および比較群２の材料をそれぞれ処方に従って均質な状態になるまで混合し、６４ｇのサンプルを採取し、トルクレオメーター内でそれぞれ３０．０ｒ／分の初期回転速度で試験する。ミキサー内での試験点は、Ｔ１=１８０．５℃、Ｔ２＝１８０．９℃およびＴ３＝１８２．３℃である。
【００４４】
引張特性試験：ＨＡＡＫＥ（ドイツ）製Ｍｉｎｉｊｅｔ  ＩＩ機においてＡＨＴＭ  Ｄ６３８型Ｖダンベル金型を用いて噴射成形することによって、初期スケール距離７．６２ｍで、厚さ３．１８ｍｍおよび幅３．１８ｍｍの延伸ゾーンを有するダンベル型引張サンプルを調製する。１０ｍｍ／分の引張試験速度で材料の引張特性を試験する。ＧＢ／Ｔ  １０４０−１９９２「プラスチック伸長性能の試験法」に規定される試験法に従って、ＣＭＴ４００マイクロコンピューター制御電子万能試験機（Ｓｈｅｎｚｈｅｎ  ＳＡＮＳ製）により、５つのサンプルを各群において平行に試験する。
【００４５】
実験群１、比較群１および比較群２の静的熱安定性、動的熱安定性およびトルク・レオロジー曲線の比較を表１および図４に示す。これらの群の引張特性の比較を表２に示す。この比較から、本発明で提供される生成物が、同様の生成物よりも熱安定性の点で著しく優れており、機械的特性の点で同様の生成物に匹敵し、かつ、明白な市場価値を有するＰＶＣ熱安定剤であることが分かる。
【００４６】
0005851629.tif 000005
【００４７】
0005851629.tif 000006
【００４８】
実施例７
（１）２２６ｇの工業用脂肪酸および３０２ｇのテルペンチン、当該工業用脂肪酸およびテルペンチンの全質量の２％である触媒三酸化アルミニウム、および当該工業用脂肪酸およびテルペンチンの全質量の４０％であるプロモーターモンモリロナイトを、攪拌装置および温度計を備えるオートクレーブ内に添加し、０．７ＭＰａの圧力で保持し、攪拌して２３０℃まで加熱し、５時間反応させ、その後加熱を停止し、８０℃まで冷却する。系のｐＨを７に調節し、濾過し、水洗し、その後２６０℃／１〜２ｍｍＨｇの条件下で蒸留して未反応テルペンチンおよび脂肪酸を除去する。それにより、蒸留フラスコ内に残った混合物は、グリース／テルペンチン系複合体二塩基酸である。
【００４９】
（２）１ｍｏｌのグリース／テルペンチン系複合体二塩基酸、当該グリース／テルペンチン系複合体二塩基酸と同量のプロピレングリコールモノメチルエーテルを反応フラスコに添加し、均質な状態になるまで攪拌し、０．９ｍｏｌの酸化カルシウムを添加し、４時間８０℃で保持し、その後２ｍｍＨｇの真空度で蒸留して高沸点石油エーテルおよび水を除去し、それによりグリース／テルペンチン系複合体二塩基酸カルシウム塩を得る。
【００５０】
（３）１ｍｏｌのグリース／テルペンチン系複合体二塩基酸、当該グリース／テルペンチン系複合体二塩基酸の質量の５０％の投与量のプロピレングリコールモノメチルエーテルおよび当該グリース／テルペンチン系複合体二塩基酸の質量の５０％の投与量の高沸点石油エーテルを反応フラスコに添加し、均質な状態になるまで攪拌し、０．９５ｍｏｌの酸化亜鉛を添加し、およそ３．５時間９０℃で保持し、その後２ｍｍＨｇの真空度で蒸留して高沸点石油エーテルおよび水を除去し、それによりグリース／テルペンチン系複合体二塩基酸亜鉛塩を得る。
【００５１】
（４）８ｇのグリース／テルペンチン系複合体二塩基酸亜鉛塩、３２ｇのグリース／テルペンチン系複合体二塩基酸カルシウム塩、４０ｇのエポキシ大豆油、２ｇの流動パラフィンおよび１５ｇの亜リン酸トリアルキルを反応フラスコに添加し、２時間１４０℃で保持して混合物を溶解し、その後、２ｇのジステアリルペンタエリトリトールジホスファイトおよび１ｇのカルシウムジベンゾイルメタンを順に添加し、３０分保持し、６０℃まで冷却して濾過することにより、茶色がかった黄色い透明な液体、すなわち、ＰＶＣ用グリース／テルペンチン系液状カルシウム−亜鉛複合体熱安定剤を得る。
【００５２】
実施例８
実施例７で調製した１０ｇのグリース／テルペンチン系複合体二塩基酸亜鉛塩および２０ｇのグリース／テルペンチン系複合体二塩基酸カルシウム塩、４５ｇのエポキシ大豆油、５ｇの流動パラフィンおよび１４ｇのビスフェノールＡテトラ（Ｃ１２−１５）ジホスファイトを反応フラスコに添加し、３時間１２０℃で保持して混合物を溶解し、その後、２ｇのビス（２，４，６−トリ−ｔｅｒｔ−ブチルフェニル）ペンタエリトリトールジホスファイト、２ｇのトリス（２，４−ジ−ｔｅｒｔ−ブチルフェニル）ホスファイトおよび２ｇのアセチルアセトンを順に添加し、３０分保持し、６０℃まで冷却して濾過することにより、茶色い透明な液体、すなわち、ＰＶＣ用グリース／テルペンチン系液状カルシウム−亜鉛複合体熱安定剤を得る。
【００５３】
比較例２
0005851629.tif 000007
【００５４】
0005851629.tif 000008
【００５５】
静的熱安定性実験：実験群１および比較群１の材料をそれぞれ処方に従って均質な状態になるまで混合し、６０．０ｇのサンプルを採取し、トルクレオメーター内でそれぞれ１６５〜１７０℃、３０ｒ／分の回転速度で３分間可塑化し、可塑化された材料を小型フラット加硫機でプレスして厚さ１ｍｍの試験片とする。ＧＢ／Ｔ９３４９−２００１に規定された熱時効オーブン法（方法Ｂ）によって１８０℃での生成物の静的熱安定性を調べる。
【００５６】
実験群１および比較群１間の静的熱安定性の比較を表３に示す。この比較から、本発明で提供される生成物が、熱安定性の点で市販されている同様の生成物に匹敵することが分かる。
【００５７】
0005851629.tif 000009
【００５８】
実施例９
（１）５ｍｏｌの工業用脂肪酸および１ｍｏｌのテルペンチン、当該工業用脂肪酸およびテルペンチンの全質量の１％である触媒酢酸マンガン、および当該工業用脂肪酸およびテルペンチンの全質量の４０％であるプロモーター活性白土を、攪拌装置および温度計を備えるオートクレーブ内に添加し、０．８ＭＰａの圧力で保持し、攪拌して２４０℃まで加熱し、４．５時間反応させ、その後加熱を停止し、８０℃まで冷却する。系のｐＨを７に調節し、濾過し、水洗し、その後２４０℃／１〜２ｍｍＨｇの条件下で蒸留して未反応テルペンチンおよび脂肪酸を除去する。それにより、蒸留フラスコ内に残った混合物は、グリース／テルペンチン系複合体二塩基酸である。
【００５９】
（２）１ｍｏｌのグリース／テルペンチン系複合体二塩基酸、当該グリース／テルペンチン系複合体二塩基酸の質量の３０％の投与量のプロピレングリコールモノメチルエーテルおよび当該グリース／テルペンチン系複合体二塩基酸の質量の２０％の投与量の高沸点石油エーテルを反応フラスコに添加し、均質な状態になるまで攪拌し、０．９０ｍｏｌの酸化亜鉛を添加し、２．５時間１２０℃で保持し、その後１〜２ｍｍＨｇの真空度で蒸留して高沸点石油エーテルおよび水を除去し、それによりグリース／テルペンチン系複合体二塩基酸亜鉛塩を得る。
【００６０】
（３）１ｍｏｌのグリース／テルペンチン系複合体二塩基酸、当該グリース／テルペンチン系複合体二塩基酸の質量の７０％の投与量の高沸点石油エーテルを反応フラスコに添加し、均質な状態になるまで攪拌し、０．９８ｍｏｌの水酸化カルシウムを添加し、およそ４時間１００℃で保持し、その後１〜２ｍｍＨｇの真空度で蒸留して高沸点石油エーテルおよび水を除去し、それによりグリース／テルペンチン系複合体二塩基酸カルシウム塩を得る。
【００６１】
（４）６ｇのグリース／テルペンチン系複合体二塩基酸亜鉛塩、３０ｇのグリース／テルペンチン系複合体二塩基酸カルシウム塩、４０ｇのエポキシ大豆油、１ｇの流動パラフィン、１０ｇのフェニルジイソデシルホスファイトおよび１０ｇのジフェニルイソデシルホスファイトを反応フラスコに添加し、２．５時間１３０℃で保持して混合物を溶解し、その後、２ｇのテトラ−（２，４−ジ−ｔｅｒｔ−ブチルフェニル−４，４’−ビフェニレン）ジホスホナイトおよび１ｇのステアロイルベンゾイルメタンを順に添加し、３０分保持し、６０℃まで冷却して濾過することにより、茶色い透明な液体、すなわち、ＰＶＣ用グリース／テルペンチン系液状カルシウム−亜鉛複合体熱安定剤を得る。
【００６２】
実施例１０
実施例８で調製した６ｇのグリース／テルペンチン系複合体二塩基酸亜鉛塩および３０ｇのグリース／テルペンチン系複合体二塩基酸カルシウム塩、３５ｇのエポキシ大豆油、２．０ｇの流動パラフィンおよび１０．０ｇの亜リン酸トリフェニルを反応フラスコに添加し、４時間１００℃で保持して混合物を溶解し、その後、２ｇのカルシウムジベンゾイルメタンを添加し、３０分保持し、６０℃まで冷却して濾過することにより、茶色い透明な液体、すなわち、ＰＶＣ用グリース／テルペンチン系液状カルシウム−亜鉛複合体熱安定剤を得る。
【図１】
0005851629.tif 000010
【図２】
0005851629.tif 000011
【図３】
0005851629.tif 000012
【図４】
0005851629.tif 000013